(57)【要約】　　　（修正有）【課題】　先行技術の欠点をもたないプリント材料を提供する。【解決手段】　支持体、少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を有し、赤−感性層のハロゲン化銀結晶が少なくとも９５モル％のクロリド含有率を有し、ハロゲン化銀のモル当たり２０〜５００ナノモルのイリジウムを含有し、且つシアンカプラーが式2004046219.tif 000031のものであることを特徴とするプリント材料は、それがアナログ露出と走査露出に等しく理想的に適しており、且つ非常に優れた潜像安定性を示すことで傑出している。【選択図】　　　なし【特許請求の範囲】
【請求項１】
支持体、少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を有し、赤−感性層のハロゲン化銀結晶が少なくとも９５モル％のクロリド含有率を有し、ハロゲン化銀のモル当たり２０〜５００ナノモルのイリジウムを含有し、且つシアンカプラーが式
【化１】
2004046219.tif 000029
［式中、
Ｒ１は水素原子又はアルキル基を意味し、
Ｒ２はアルキル、アリール又はヘタリール基を意味し、
Ｒ３はアルキル又はアリール基を意味し、
Ｒ４はアルキル、アルケニル、アルコキシ、アリールオキシ、アシルオキシ、アシルアミノ、スルホニルオキシ、スルファモイルアミノ、スルホンアミド、ウレイド、ヒドロキシカルボニル、ヒドロキシカルボニルアミノ、カルバモイル、アルキルチオ、アリールチオ、アルキルアミノ又はアリールアミノ基あるいは水素原子を意味し、
Ｚは水素原子又は発色現像の条件下で脱離可能な基を意味する］
のものであることを特徴とするプリント材料。
【請求項２】
　カラーネガティブ材料であることを特徴とする請求項１に従うプリント材料。
【請求項３】
　シアンカプラーが式
【化２】
2004046219.tif 000030
［式中、
Ｒ５は水素原子又はアルキル基を意味し、
Ｒ６はＯＲ７又はＮＲ８Ｒ９を意味し、
Ｒ７は１〜６個のＣ原子を有する非置換もしくは置換アルキル基を意味し、
Ｒ８は１〜６個のＣ原子を有する非置換もしくは置換アルキル基を意味し、
Ｒ９は水素原子又は１〜６個のＣ原子を有する非置換もしくは置換アルキル基を意味し、
Ｒ１０は非置換もしくは置換アルキル基を意味し、
Ｚは水素原子又は発色現像の条件下で脱離可能な基を意味し、
ここでカプラー分子中のアルキル基Ｒ７〜Ｒ１０のＣ原子の合計数は８〜１８である］
のものであることを特徴とする請求項１又は２の１つに従うプリント材料。
【請求項４】
　画像情報をプリント材料上に露出し、続いて材料をその型に適した方法で処理するカラーネガティブからのポジティブ反射型プリントの作成法であって、上記の請求項１に従うプリント材料を用いることを特徴とする方法。
【請求項５】
　カラーネガティブをデジタル化し、走査型プリンターを用いて露出を行うことを特徴とする請求項４に従う方法。
【請求項６】
　アナログプリンターを用いて露出を行うことを特徴とする請求項４に従う方法。
【発明の詳細な説明】
【技術分野】
【０００１】
　本発明は新規なシアンカプラー及びクロリド含有率が高められたハロゲン化銀乳剤を有するカラー写真プリント材料に関する。
【背景技術】
【０００２】
　カラー写真プリント材料は特に反射型プリント（ｒｅｆｌｅｃｔｉｏｎ　ｐｒｉｎｔ）又はディスプレーのための材料であり、それは最も普通にはポジティブ画像を示す。かくしてそれらはカラー写真フィルムのような記録材料ではない。
【０００３】
　カラー写真プリント材料は、通常、少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を含有する。
【０００４】
　カラー写真印画紙のようなカラー写真プリント材料は、ずっと以前から既知の通りにアナログプリンターを用いて露出されるのみでなく、デジタル走査型プリンターを用いても露出され、それが次第に度を増している。
【０００５】
　フィルムレコーダーとしても知られるこれらのプリンターの間の１つの実質的な相違は露出時間である。
【０００６】
　アナログ装置では原稿を全体として露出し、この型の高性能プリンターにおいてさえ、露出時間は１ミリ秒より長い。この露出時間までは、通常用いられるハロゲン化銀乳剤の相反則不軌（シュワルツシルド（Ｓｃｈｗａｒｚｓｃｈｉｌｄ）効果）は通常、決定的な因子ではない。
【０００７】
　対照的に、多くの場合にデジタル露出としても知られている走査露出の場合、最初に原稿がデジタル化され、次いで画素毎に、線毎に、強力なコリメートされた（ｃｏｌｌｉｍａｔｅｄ）光を用いて、例えば、レーザー、陰極線管又は発光ダイオードを用いてプリント材料上に露出される。結局、各画素は多くの場合に１ミリ秒より短い非常に短時間しか露出されない。画素は特別な露出装置により解像され得るプリント材料上の最小の画像領域を意味すると理解されるべきである。
【０００８】
　特に高濃度において、これは線ブレの問題を生ずる。画像においてこれは被写体における例えば文字の端のぼやけた再現により現れ、グラフィック的には（ｇｒａｐｈｉｃａｌｌｙ）例えば「ブルーミング」（“ｂｌｏｏｍｉｎｇ”）、「ブリード」（“ｂｌｅｅｄｉｎｇ”）、「フリンジ形成」（“ｆｒｉｎｇｅ　ｆｏｒｍａｔｉｏｎ”）、「スマッジング」（“ｓｍｕｄｇｉｎｇ”）又は「毛羽立ち」（“ｆｕｚｚｉｎｅｓｓ”）と記述される。これは写真印画紙の利用可能な濃度範囲を制限する。従って走査型フィルムレコーダーを用いる露出のための写真材料は、高められた色濃度においてわずかな線ブレしか示すことができない。
【０００９】
　アナログ及び走査型プリンターの両方に適しているべきであるプリント材料には特に厳しい必要条件が課せられる。この目的のためには、材料が非常に短い画素露出時間においてさえシュワルツシルド効果、特に階調高照度相反則不軌を示さないことが必要であり、それはそうでないとプリント材料の階調を原稿材料に一致させることが不可能であり、そのような一致がアナログ及び走査露出の両方の場合に満足できる結果を生ずるからである。
【００１０】
　強力なコリメートされた光及び画素当たりに非常に短い露出時間を用いる画素毎の露出から、より高い色濃度を達成するためには、用いられるカラーネガティブ印画紙の感光層の階調が急勾配（ｓｔｅｅｐ）でなければならないということが特許文献１から既知である。
【００１１】
　カラーネガティブ印画紙における感光層の階調を急勾配にするための１つの普通の方法は、そのハロゲン化銀もしくはカラーカプラー含有率を増加させることであるが、これは材料のコストを増加させ、特に４５秒未満のカラー現像時間において処理安定性を損なう。さらに、その高いコントラストの故に、そのような材料はアナログフィルムレコーダーを用いてカラーネガティブフィルムからプリントを作成するのに適していない。処理安定性は、プロセスの及び設備内における処理の変動の関数として起るセンシトメトリーにおける変動を意味すると理解される。
【００１２】
　元素の周期系の第ＶＩＩＩ族の金属の金属イオン、特にイリジウムをハロゲン銀にドーピングすることにより、アナログフィルムレコーダーの露出時間に相当する秒又はミリ秒露出範囲における階調を向上させ得ることが特許文献２及び特許文献３から既知である。
【００１３】
　遷移金属錯体、例えばイリジウム錯体をハロゲン化銀結晶にドーピングすることは、階調及び感度高照度相反則不軌（ＨＩＲＦ）を減少させるために有効な対策であることが非特許文献１から既知である。
【００１４】
　しかしながら、イリジウムを用いるドーピングは不満足な潜像安定性を生ずる。
【００１５】
　アナログ露出及び走査露出に等しく適しており且つ満足できる潜像安定性を示すプリント材料は知られていない。
【特許文献１】欧州特許第７７４６８９号明細書
【特許文献２】欧州特許第３５００４６号明細書
【特許文献３】米国特許第５５００３２９号明細書
【非特許文献１】Ｍａｓａｎｏｂｕ　Ｍｉｙｏｓｈｉ，Ｋｏｎｉｃａ　Ｃｏｒｐｏｒａｔｉｏｎ　Ｊａｐａｎ，ＩＳ＆Ｔ’ｓ　Ｅｌｅｖｅｎｔｈ　Ｉｎｔｅｒｎａｔｉｏｎａｌ　Ｓｙｍｐｏｓｉｕｍ　ｏｆ　Ｐｈｏｔｏｆｉｎｉｓｈｉｎｇ　Ｔｅｃｈｎｏｌｏｇｉｅｓ　ｆｒｏｍ　３０．０１．２０００　ｔｏ　０１．０２．２０００，Ｌａｓ　Ｖｅｇａｓ，Ｎｅｖａｄａ　ＵＳＡ，ｐａｇｅ　６０
【発明の開示】
【発明が解決しようとする課題】
【００１６】
　本発明の目的は上記の欠点を克服することであった。驚くべきことに、これは下記に定義するシアンカプラー及びクロリド含有率が高められたイリジウム−ドーピングされた（ｉｒｉｄｉｕｍ−ｄｏｐｅｄ）ハロゲン化銀乳剤を用いて達成される。
【課題を解決するための手段】
【００１７】
　従って、本発明は、支持体、少なくとも１種のシアンカプラーを含有する少なくとも１つの赤−感性ハロゲン化銀乳剤層、少なくとも１種のマゼンタカプラーを含有する少なくとも１つの緑−感性ハロゲン化銀乳剤層及び少なくとも１種のイエローカプラーを含有する少なくとも１つの青−感性ハロゲン化銀乳剤層を有し、赤−感性層のハロゲン化銀結晶が少なくとも９５モル％のクロリド含有率を有し、ハロゲン化銀のモル当たり２０〜５００ナノモルのイリジウムを含有し且つシアンカプラーが式
【００１８】
【化１】
2004046219.tif 000002
【００１９】
［式中、
Ｒ１は水素原子又はアルキル基を意味し、
Ｒ２はアルキル、アリール又はヘタリール基を意味し、
Ｒ３はアルキル又はアリール基を意味し、
Ｒ４はアルキル、アルケニル、アルコキシ、アリールオキシ、アシルオキシ、アシルアミノ、スルホニルオキシ、スルファモイルアミノ、スルホンアミド、ウレイド、ヒドロキシカルボニル、ヒドロキシカルボニルアミノ、カルバモイル、アルキルチオ、アリールチオ、アルキルアミノ又はアリールアミノ基あるいは水素原子を意味し、
Ｚは水素原子又は発色現像の条件下で脱離可能な基を意味する］
のものであることを特徴とするプリント材料を提供する。
【００２０】
　以下の意味が好適に適用される：
Ｒ１＝アルキル基；
Ｒ２＝非置換もしくは置換フェニル、チエニル又はチアゾリル基；
Ｒ３＝アルキル基；
Ｒ４＝水素原子；
Ｚ＝Ｃｌ；
　シアンカプラーは特に好ましくは式
【００２１】
【化２】
2004046219.tif 000003
【００２２】
［式中、
Ｒ５は水素原子又はアルキル基を意味し、
Ｒ６はＯＲ７又はＮＲ８Ｒ９を意味し、
Ｒ７は１〜６個のＣ原子を有する非置換もしくは置換アルキル基を意味し、
Ｒ８は１〜６個のＣ原子を有する非置換もしくは置換アルキル基を意味し、
Ｒ９は水素原子又は１〜６個のＣ原子を有する非置換もしくは置換アルキル基を意味し、
Ｒ１０は非置換もしくは置換アルキル基を意味し、
Ｚは水素原子又は発色現像の条件下で脱離可能な基を意味し、
且つここでカプラー分子中のアルキル基Ｒ７〜Ｒ１０のＣ原子の合計数は８〜１８である］
のものである。
【００２３】
　アルキル基は直鎖状、分枝鎖状もしくは環状であることができ、アルキル、アリール及びヘタリール基は、例えば、アルキル、アルケニル、アルキン、アルキレン、アリール、ヘテロシクリル、ヒドロキシ、カルボキシ、ハロゲン、アルコキシ、アリールオキシ、ヘテロシクリルオキシ、アルキルチオ、アリールチオ、ヘテロシクリルチオ、アルキルセレノ、アリールセレノ、ヘテロシクリルセレノ、アシル、アシルオキシ、アシルアミノ、シアノ、ニトロ、アミノ、チオもしくはメルカプト基により置換されていることができ、
ここでヘテロシクリルは飽和、不飽和もしくは芳香族複素環式基を示し、アシルは脂肪族、オレフィン性もしくは芳香族カルボン酸、カルバミン酸、炭酸、スルホン酸、アミドスルホン酸、リン酸、ホスホン酸、亜リン酸、ホスフィン酸又はスルフィン酸の基を示す。
【００２４】
　好ましくはアルキル基は、例えば、アルキル、アルキレン、ヒドロキシ、アルコキシ又はアシルオキシ基により、そして最も好ましくはヒドロキシ又はアルコキシ基により置換されていることができる。アリール及びヘタリール基のための好ましい置換基はハロゲン、特にＣｌ及びＦ、アルキル、フッ化アルキル、シアノ、アシル、アシルアミノ又はカルボキシ基である。
【００２５】
　適したシアンカプラーは以下のとおりである：
【００２６】
【表１】
2004046219.tif 000004
【００２７】
【表２】
2004046219.tif 000005
【００２８】
【表３】
2004046219.tif 000006
【００２９】
【表４】
2004046219.tif 000007
【００３０】
【表５】
2004046219.tif 000008
【００３１】
【表６】
2004046219.tif 000009
【００３２】
【表７】
2004046219.tif 000010
【００３３】
【表８】
2004046219.tif 000011
【００３４】
【表９】
2004046219.tif 000012
【００３５】
【表１０】
2004046219.tif 000013
【００３６】
【表１１】
2004046219.tif 000014
【００３７】
カプラーＩ−１０の合成
フェノール性カプラー中間体の合成
【００３８】
【化３】
2004046219.tif 000015
【００３９】
　５０ｍｌのＮ−メチルピロリドン中の１８５ｇ（０．８７モル）の３，４−ジクロロベンゾイルクロリド２の溶液を５００ｍｌのＮ−メチルピロリドン中の１６５ｇ（０．８７モル）の２−アミノ−４−クロロ−５−ニトロフェノール１に攪拌しながら滴下する。室温で１時間及び次いで６０〜６５℃で２時間攪拌を続ける。冷却後、５００ｍｌの水とゆっくり合わせ、吸引濾過する。水と一緒に２回及びメタノールと一緒に２回攪拌し、吸引濾過する。
収量３１０ｇ（９８％）の３。
【００４０】
　３１０ｇ（０．８６モル）の３、１７１ｇの鉄粉末、２．２リットルのエタノール及び７００ｍｌのＮ−メチルピロリドンの混合物を攪拌しながら６５℃に加熱する。加熱浴を除去し、７５０ｍｌの濃塩酸を２時間以内に滴下する。次いで混合物を１時間還流させる。冷却後、１リットルの水を加え、混合物を吸引濾過し、２Ｎ塩酸を用いて、次いで水を用いて流れ出す水が無色になるまで洗浄を行う。残留物を１．５リットルの水と一緒に攪拌し、酢酸ナトリウムの添加により混合物を中和し、吸引濾過する。１．５リットルのメタノールと一緒にさらに２回攪拌し、吸引濾過する。
収量２７０ｇ（９５％）の４。
バラスト残基の合成
【００４１】
【化４】
2004046219.tif 000016
【００４２】
　３２０ｇ（３．６モル）の４５％水酸化ナトリウム溶液を１リットルのエタノール中の５２０ｇ（３．６ミリモル）の４−クロロチオフェノール５及び６５２ｇ（３．６モル）の２−ブロモ酪酸エチルエステル６の混合物に攪拌しながら１時間以内に滴下する。反応は強度に発熱性であり、冷却により温度を７５〜８０℃に保ち、次いで混合物を１時間還流させる。さらに４００ｇ（４．５モル）の水酸化ナトリウム溶液をゆっくり滴下する（弱く発熱）。さらに２時間還流させた後、混合物を冷却し、１リットルの水を加える。次いで２５０ｍｌのトルエンを用いて２回抽出を行い、合わせた有機相を乾燥し、回転蒸発器中で蒸発させる。粘性の油７（８３０ｇ、まだトルエンを含有している）を精製せずにさらに反応させる。
【００４３】
　７６０ｍｌの過酸化水素（３５％）を氷酢酸中の８３０ｇ（３．６モル）の化合物７及び１０ｍｌのタングステン酸ナトリウム溶液（２０％）の溶液に滴下する：最初に３５〜４０℃で冷却しながら最初の３００ｍｌ及び冷却の除去の後に９０〜９５℃で残る３６０ｍｌ。滴下が完了したら、この温度で１時間攪拌を続ける。亜硫酸ナトリウムの添加により過剰の過酸化物を破壊する。反応混合物を２リットルの酢酸エチル及び２リットルの水と合わせ、有機相を分離し、水相を７００ｍｌづつの酢酸エチルを用いて２回抽出する。合わせた有機相を７００ｍｌづつの水で２回洗浄し、乾燥し、真空下で蒸発させる。残留物を３００ｍｌの熱酢酸エチル中に溶解し、冷却し、結晶化の開始時に１リットルのヘキサンと合わせる。次いで冷めたら混合物を吸引濾過し、少量のヘキサンを用いて再洗浄を行う。８３５ｇ（８８％）の化合物８が得られる。
【００４４】
　３００ｍｌの２−プロパノール中の１３１ｇ（０．５モル）の８及び１１１ｇ（０．５５モル）のドデシルメルカプタン９を攪拌しながら９０ｇ（１モル）の水酸化ナトリウム溶液（４５％）と合わせる。２．５ｇのテトラブチルアンモニウムブロミド及び２．５ｇのヨウ化カリウムの添加の後、混合物を１１時間還流させる。冷却後、３５０ｍｌの水を加え、約６０ｍｌの濃塩酸を用いてｐＨを１〜２に調節する。次いで１００ｍｌづつの酢酸エチルを用いて２回抽出を行い、合わせた有機相を１５０ｍｌつづの水で３回洗浄し、乾燥し、蒸発させる。残留物を５００ｍｌのヘキサンと一緒に攪拌し、混合物を０〜５℃で吸引濾過する。５００ｍｌのヘキサン／酢酸エチル（１０：１）からの再結晶の後、１７７ｇの１０が得られる（８２％、融点：８２℃）。
【００４５】
　１２８ｇ（０．３モル）の１０及び１ｍｌのジメチルホルムアミドを３００ｍｌのトルエン中で６５℃に加熱する。７５ｍｌ（１モル）の塩化チオニルをこの温度で１時間以内に滴下する。さらに５時間の後、混合物を真空下で蒸発させる。高度に粘性の油（１１、１３４ｇ）をそれ以上精製せずに用いる。
カプラーＩ−１０の合成
【００４６】
【化５】
2004046219.tif 000017
【００４７】
　１００ｍｌのＮ−メチルピロリドン中の１００ｇの粗生成物１１（約０．２モル）を５〜１０℃において２００ｍｌのＮ−メチルピロリドン中の６６ｇ（０．２モル）の４に滴下する。混合物を最初は室温で２時間、次いで６０℃で２時間攪拌する。反応混合物を熱時に濾過し、濾液を５００ｍｌのアセトニトリルと合わせ、０℃に冷却し、吸引濾過し、５０ｍｌのアセトニトリルで再洗浄する。生成物を５００ｍｌのメタノール及び１リットルの水と合わせ、攪拌し、吸引濾過し、次いで３００ｍｌの水で再洗浄し、乾燥する。
収量：１２０ｇ（８１％）のＩ−１０
　赤−感性層は塩化銀、塩化−臭化銀、塩化−ヨウ化銀又は塩化−臭化−ヨウ化銀結晶を含有することができる。乳剤は特に好ましくは少なくとも９５モル％そして特に好ましくは少なくとも９７モル％のクロリド含有率を有する塩化−臭化銀乳剤を含む。
【００４８】
　いずれの既知の方法においてイリジウムを結晶中に導入することもできる。それは好ましくは乳剤調製の間のいずれの所望の時点にも、特に結晶形成の完了の前に、錯塩として溶解された形態で加えられる。
【００４９】
　好ましい態様では、イリジウム（ＩＩＩ）及び／又はイリジウム（ＩＶ）錯体が用いられ、ここでクロロリガンドを含む錯体が好ましい。ヘキサクロロイリジウム（ＩＩＩ）及びヘキサクロロイリジウム（ＩＶ）錯体が特に好ましい。イリジウム錯体イオンの電荷を相殺するために場合により必要な対イオンは、本発明に従う作用に影響を有しておらず且つ随意に選ばれ得る。
【００５０】
　本発明は、画像情報をプリント材料上に露出し、続いて材料をその型に対応する方法で処理するカラーネガティブからのポジティプ反射型プリントの作成法も提供し、その方法は上記の本発明に従うプリント材料が用いられることを特徴とする。
【００５１】
　本発明に従う方法の好ましい態様の場合、カラーネガティブはデジタル化され、走査型プリンター、特に好ましくはレーザーフィルムレコーダーを用いて露出が行われる。
【００５２】
　本発明に従う方法のさらに別の有利な態様の場合、アナログプリンター、特に好ましくは時間当たりに１０００枚より多くのプリントにおいて露出できるプリンターを用いて露出が行われる。
【００５３】
　カラー写真プリント材料の例は、カラー写真印画紙、カラー反転写真印画紙、半−透明ディスプレー材料及び変形可能な基質を有する、例えばＰＶＣで作られたカラー写真材料である。概覧は、Ｒｅｓｅａｒｃｈ　Ｄｉｓｃｌｏｓｕｒｅ　３７０３８（１９９５）、Ｒｅｓｅａｒｃｈ　Ｄｉｓｃｌｏｓｕｒｅ　３８９５７（１９９６）及びＲｅｓｅａｒｃｈ　Ｄｉｓｃｌｏｓｕｒｅ　４０１４５（１９９７）において見出すことができる。
【００５４】
　写真プリント材料は支持体を含み、その上に少なくとも１つの感光性ハロゲン化銀乳剤層が適用される。適した支持体は特に薄いフィルム及びシートである。支持体材料及びその前面及び裏面に適用される補助層の概覧は、Ｒｅｓｅａｒｃｈ　Ｄｉｓｃｌｏｓｕｒｅ　３７２５４，ｐａｒｔ　１（１９９５），ｐａｇｅ２８５及びＲｅｓｅａｒｃｈ　Ｄｉｓｃｌｏｓｕｒｅ　３８９５７，ｐａｒｔ　ＸＶ（１９９６），ｐａｇｅ　６２７に示されている。カラー写真プリント材料は、通常、少なくとも１つの赤−感性、少なくとも１つの緑−感性及び少なくとも１つの青−感性ハロゲン化銀乳剤層を、場合により中間層及び保護層と一緒に含有する。
【００５５】
　写真プリント材料の型に依存して、これらの層を異なって配置することができる。これを最も重要な製品に関して示す：
　カラー写真印画紙及びカラー写真ディスプレー材料は、通常、支持体上に１つの青−感性、イエロー−カプリングハロゲン化銀乳剤層、１つの緑−感性、マゼンタ−カプリングハロゲン化銀乳剤層及び１つの赤−感性、シアン−カプリングハロゲン化銀乳剤層を、記載した順序で有し；イエローフィルター層は必要でない。
【００５６】
　特定の結果を達成するために感光層の数及び配置を変えることができる。例えばカラー印画紙は、種々に増感された中間層も含有することができ、それを用いて階調に影響を与えることができる。
【００５７】
　写真乳剤層の実質的成分は結合剤、ハロゲン化銀粒子及びカラーカプラーである。
【００５８】
　適した結合剤の詳細は、Ｒｅｓｅａｒｃｈ　Ｄｉｓｃｌｏｓｕｒｅ　３７２５４，ｐａｒｔ　２（１９９５），ｐａｇｅ　２８６及びＲｅｓｅａｒｃｈ　Ｄｉｓｃｌｏｓｕｒｅ　３８９５７，ｐａｒｔ　ＩＩ．Ａ（１９９６），ｐａｇｅ　５９８において見出すことができる。
【００５９】
　適したハロゲン化銀乳剤、それらの調製、熟成、安定化及び適した分光増感剤を含む分光増感の詳細は、Ｒｅｓｅａｒｃｈ　Ｄｉｓｃｌｏｓｕｒｅ　３７２５４，ｐａｒｔ　３（１９９５），ｐａｇｅ　２８６、Ｒｅｓｅａｒｃｈ　Ｄｉｓｃｌｏｓｕｒｅ　３７０３８，ｐａｒｔ　ＸＶ（１９９５），ｐａｇｅ８９及びＲｅｓｅａｒｃｈ　Ｄｉｓｃｌｏｓｕｒｅ　３８９５７，ｐａｒｔ　Ｖ．Ａ（１９９６），ｐａｇｅ　６０３において見出すことができる。
【００６０】
　赤−感性層のめに考慮され得るさらに別の赤増感剤は、ナフトチアゾール、ナフトオキサゾール又はベンゾチアゾールを塩基性末端基として有するペンタメチンシアニンであり、それらはハロゲン、メチルもしくはメトキシ基で置換されていることができ且つ９，１１−アルキレン、特に９，１１−ネオペンチレンにより架橋されていることができる。Ｎ，Ｎ’置換基はＣ４−Ｃ８アルキル基であることができる。メチン鎖もさらに置換基を有していることができる。シクロヘキセン環上に１個のメチル基のみを有するペンタメチンを用いることもできる。複素環式メルカプト化合物の添加により、赤増感剤を超色増感し、且つ安定化させることができる。
【００６１】
　赤色調の分化を向上させるために、さらに赤−感性層を３９０〜５９０ｎｍ、好ましくは５００ｎｍにおいて分光増感することができる。
【００６２】
　溶解された形態又は分散液として分光増感剤を写真乳剤に加えることができる。溶液及び分散液の両方は湿潤剤又は緩衝剤のような添加剤を含有することができる。
【００６３】
　乳剤の調製の前、その間または後に分光増感剤又は分光増感剤の組み合わせを加えることができる。
【００６４】
　写真プリント材料は８０モル％までのＡｇＢｒを含有する塩化−臭化銀乳剤又は９５モル％より多いＡｇＣｌを含有する塩化−臭化銀乳剤を含有する。
【００６５】
　カラーカプラーの詳細は、Ｒｅｓｅａｒｃｈ　Ｄｉｓｃｌｏｓｕｒｅ　３７２５４，ｐａｒｔ　４（１９９５），ｐａｇｅ　２８８、Ｒｅｓｅａｒｃｈ　Ｄｉｓｃｌｏｓｕｒｅ　３７０３８，ｐａｒｔ　ＩＩ（１９９５），ｐａｇｅ　８０及びＲｅｓｅａｒｃｈ　Ｄｉｓｃｌｏｓｕｒｅ　３８９５７，ｐａｒｔ　Ｘ．Ｂ（１９９６），ｐａｇｅ　６１６において見出すことができる。プリント材料において、カプラー及びカラー現像薬酸化生成物から生成する色素の極大吸収は好ましくは以下の領域内である：イエローカプラー　４４０〜４５０ｎｍ、マゼンタカプラー　５４０〜５６０ｎｍ、シアンカプラー　６２５〜６７０ｎｍ。
【００６６】
　プリント材料中の青−感性層に伴うイエローカプラーはほとんど常にピバロイルアセトアニリド及びシクロプロピルカルボニルアセトアニリド系列の２−当量カプラーである。
【００６７】
　プリント材料において通例であるマゼンタカプラーはほとんど常にアニリノピラゾロン類、ピラゾロ［５，１−ｃ］（１，２，４）トリアゾール類又はピラゾロ［１，５−ｂ］（１，２，４）トリアゾール類の系列からのものである。
【００６８】
　一般に異なる分光感度の層の間に配置される非−感光性中間層は、現像薬酸化生成物の、１つの感光層から異なる分光増感を有する別の感光層中への望ましくない拡散を妨げる薬剤を含有することができる。
【００６９】
　適した化合物（ホワイトカプラー、掃去剤又はＤＯＰ掃去剤）は、Ｒｅｓｅａｒｃｈ　Ｄｉｓｃｌｏｓｕｒｅ　３７２５４，ｐａｒｔ　７（１９９５），ｐａｇｅ　２９２、Ｒｅｓｅａｒｃｈ　Ｄｉｓｃｌｏｓｕｒｅ　３７０３８，ｐａｒｔ　ＩＩＩ（１９９５），ｐａｇｅ　８４及びＲｅｓｅａｒｃｈ　Ｄｉｓｃｌｏｓｕｒｅ　３８９５７，ｐａｒｔ　Ｘ．Ｄ（１９９６），ｐａｇｅ　６２１以下において見出すことができる。
【００７０】
　写真材料はＵＶ光吸収化合物、光学的増白剤、スペーサー、フィルター色素、ホルマリン掃去剤、光安定剤、酸化防止剤、Ｄｍｉｎ色素、可塑剤（ラテックス）、殺生物剤ならびにカプラー及び色素安定性を向上させるため、カラーカブリを減少させるため、及び黄変を減少させるための添加剤ならびに他も含有することができる。適した化合物は、Ｒｅｓｅａｒｃｈ　Ｄｉｓｃｌｏｓｕｒｅ　３７２５４，ｐａｒｔ　８（１９９５），ｐａｇｅ　２９２、Ｒｅｓｅａｒｃｈ　Ｄｉｓｃｌｏｓｕｒｅ　３７０３８，ｐａｒｔｓ　ＩＶ、Ｖ、ＶＩ、ＶＩＩ、Ｘ、ＸＩ及びＸＩＩＩ（１９９５），ｐａｇｅ　８４以下ならびにＲｅｓｅａｒｃｈ　Ｄｉｓｃｌｏｓｕｒｅ　３８９５７，ｐａｒｔｓ　ＶＩ、ＶＩＩＩ、ＩＸ及びＸ（１９９６），ｐａｇｅｓ　６０７及び６１０以下において見出すことができる。
【００７１】
　カラー写真材料の層は通常硬膜される、すなわち用いられる結合剤、好ましくはゼラチンが適した化学的方法により架橋される。
【００７２】
　適した硬膜剤物質は、Ｒｅｓｅａｒｃｈ　Ｄｉｓｃｌｏｓｕｒｅ　３７２５４，ｐａｒｔ　９（１９９５），ｐａｇｅ　２９４、Ｒｅｓｅａｒｃｈ　Ｄｉｓｃｌｏｓｕｒｅ　３７０３８，ｐａｒｔ　ＸＩＩ（１９９５），ｐａｇｅ　８６及びＲｅｓｅａｒｃｈ　Ｄｉｓｃｌｏｓｕｒｅ　３８９５７，ｐａｒｔ　ＩＩ．Ｂ（１９９６），ｐａｇｅ　５９９において見出すことができる。
【００７３】
　画像を用いて露出されると、カラー写真材料はそれらの性質に依存する種々の方法を用いて処理される。処理法及び必要な化学品に関する詳細は、Ｒｅｓｅａｒｃｈ　Ｄｉｓｃｌｏｓｕｒｅ　３７２５４，ｐａｒｔ　１０（１９９５），ｐａｇｅ　２９４、Ｒｅｓｅａｒｃｈ　Ｄｉｓｃｌｏｓｕｒｅ　３７０３８，ｐａｒｔｓ　ＸＶＩ〜ＸＸＩＩＩ（１９９５），ｐａｇｅ　９５以下及びＲｅｓｅａｒｃｈ　Ｄｉｓｃｌｏｓｕｒｅ　３８９５７，ｐａｒｔｓ　ＸＶＩＩＩ、ＸＩＸ及びＸＸ（１９９６），ｐａｇｅｓ　６３０以下に材料の例と共に公開されている。
【発明を実施するための最良の形態】
【００７４】
乳剤
ハロゲン化銀乳剤の調製
ミクレート（ｍｉｃｒａｔｅ）乳剤（ＥｍＭ１）（ドーピングされていないミクレート乳剤）
　脱イオン水を用いて以下の溶液を調製する：
【００７５】
【表１２】
2004046219.tif 000018
【００７６】
　溶液０２及び０３を激しく攪拌しながら４０℃において３０分かけ、ｐＡｇ７．７及びｐＨ５．３の一定の供給速度で溶液０１に同時に加える。沈殿の間、沈殿タンクにＮａＣｌ溶液を配分することによりｐＡｇ値を、及びＨ２ＳＯ４を配分することによりｐＨ値を一定に保つ。０．０９μｍの平均粒径を有するＡｇＣｌ乳剤が得られる。ゼラチン／ＡｇＮＯ３の重量比は０．１４である。乳剤を５０℃において限外濾過し、洗浄し、ゼラチン／ＡｇＮＯ３の重量比が０．３となり、且つ乳剤の各ｋｇが２００ｇのＡｇＣｌを含有するような量のゼラチン及び水を用いて再分散させる。再分散の後、粒度は０．１３μｍである。
赤−感性乳剤ＥｍＲ１〜ＥｍＲ５
ＥｍＲ１
　脱イオン水を用いて以下の溶液を調製する：
【００７７】
【表１３】
2004046219.tif 000019
【００７８】
　最初に沈殿タンク中に導入されていた溶液１１に、溶液１２及び１３を激しく攪拌しながら４０℃で７５分かけ、７．７のｐＡｇにおいて同時に加える。乳剤ＥｍＭ１の沈殿の間と同様にｐＡｇ及びｐＨ値を制御する。最初の５０分をかけて溶液１２及び１３の供給速度が４ｍｌ／分から３６ｍｌ／分に直線的に上昇し、残る２５分間内は４０ｍｌ／分の一定の供給速度で保たれるように供給を調節する。０．４８μｍの平均粒径を有するＡｇＣｌ乳剤が得られる。下記においては乳剤中のＡｇＣｌの量をＡｇＮＯ３に変換する。ゼラチン／ＡｇＮＯ３の重量比は０．１４である。乳剤を限外濾過し、洗浄し、ゼラチン／ＡｇＮＯ３の重量比が０．５６となり、且つ乳剤の各ｋｇが２００ｇのＡｇＮＯ３を含有するような量のゼラチン及び水を用いて再分散させる。
【００７９】
　最適量の塩化金（ＩＩＩ）及びＮａ２Ｓ２Ｏ３を用い、５．０のｐＨにおいて、７５℃の温度で２時間乳剤を化学的に熟成させる。化学熟成の後、ＡｇＣｌのモル当たりに７５μモルの化合物（ＲＳ−１）を用いて４０℃において乳剤を分光増感し、ＡｇＮＯ３のモル当たりに２．５ミリモルの（ＳＴ−１）を用いて安定化する。次いで３ミリモルのＫＢｒを加える。
【００８０】
【化６】
2004046219.tif 000020
【００８１】
ＥｍＲ２
５６μｇのＫ２ＩｒＣｌ６を溶液１１に加える以外はＥｍＲ１と同様。乳剤はＡｇＣｌのモル当たりに２０ナノモルのＩｒ４＋を含有する。
ＥｍＲ３
２８２μｇのＫ２ＩｒＣｌ６を溶液１１に加える以外はＥｍＲ１と同様。乳剤はＡｇＣｌのモル当たりに１００ナノモルのＩｒ４＋を含有する。
ＥｍＲ４
１４１３μｇのＫ２ＩｒＣｌ６を溶液１１に加える以外はＥｍＲ１と同様。乳剤はＡｇＣｌのモル当たりに５００ナノモルのＩｒ４＋を含有する。
ＥｍＲ５
２８２６μｇのＫ２ＩｒＣｌ６を溶液１１に加える以外はＥｍＲ１と同様。乳剤はＡｇＣｌのモル当たりに１０００ナノモルのＩｒ４＋を含有する。
緑−感性乳剤ＥｍＧ１
　沈殿、塩の除去及び再分散を赤−感性乳剤ＥｍＲ１の場合と同様に行なう。塩化金（ＩＩＩ）及びＮａ２Ｓ２Ｏ３を用い、６０℃の温度で２時間、５．０のｐＨにおいて乳剤を最適に熟成させる。化学熟成の後、乳剤を５０℃において、ＡｇＣｌの各モル当たりに０．６ミリモルの化合物（ＧＳ−１）を用いて分光増感し、１．２ミリモルの化合物(ＳＴ−２）を用いて安定化し、次いで１ミリモルのＫＢｒと合わせる。
【００８２】
【化７】
2004046219.tif 000021
【００８３】
青−感性乳剤ＥｍＢ１
　脱イオン水を用いて以下の溶液を調製する：
【００８４】
【表１４】
2004046219.tif 000022
【００８５】
　最初に沈殿タンク中に導入されていた溶液２１に、溶液２２及び２３を激しく攪拌しながら５０℃で１５０分かけ、７．７のｐＡｇにおいて同時に加える。乳剤ＥｍＭ１の沈殿の間と同様にｐＡｇ及びｐＨ値を制御する。最初の１００分をかけて溶液２２及び２３の供給速度が１０ｍｌ／分から９０ｍｌ／分に直線的に上昇し、残る５０分間内は１００ｍｌ／分の一定の供給速度で保たれるように供給を調節する。０．８５μｍの平均粒径を有するＡｇＣｌ乳剤が得られる。ゼラチン／ＡｇＮＯ３の重量比は０．１４である。乳剤を限外濾過し、洗浄し、ゼラチン／ＡｇＮＯ３の重量比が０．５６となり、且つ乳剤の各ｋｇが２００ｇのＡｇＮＯ３を含有するような量のゼラチン及び水を用いて再分散させる。
【００８６】
　最適量の塩化金（ＩＩＩ）及びＮａ２Ｓ２Ｏ３を用い、５．０のｐＨにおいて、５０℃の温度で２時間乳剤を熟成させる。化学熟成の後、４０℃においてＡｇＣｌの各モルに関して０．３ミリモルの化合物ＢＳ−１を用いて乳剤を分光増感し、０．５ミリモルの（ＳＴ−３）を用いて安定化し、次いで０．６ミリモルのＫＢｒと合わせる。
【００８７】
【化８】
2004046219.tif 000023
【００８８】
層構造
実施例１
　両面上にポリエチレンがコーティングされた紙の層支持体上に以下の層を記載する順序で適用することにより、迅速処理に適したカラー写真記録材料を製造した。それぞれの場合に１ｍ２当たりの量を記載する。ハロゲン化銀適用率は、対応するＡｇＮＯ３の量として記載する。
層構造１０１
層１：（基質層）
　　０．１０ｇのゼラチン
層２：（青−感性層）
　　０．４ｇのＡｇＮＯ３から調製される青−感性ハロゲン化銀乳剤ＥｍＢ１（９９．９
　　４モル％クロリド、０．０６モル％ブロミド、平均粒径０．８５μｍ）
　　１．２５ｇのゼラチン
　　０．３０ｇのイエローカプラーＧＢ−１
　　０．２０ｇのイエローカプラーＧＢ−２
　　０．３０ｇのリン酸トリクレシル（ＴＣＰ）
　　０．１０ｇの安定剤ＳＴ−４
層３：（中間層）
　　０．１０ｇのゼラチン
　　０．０６ｇのＤＯＰ掃去剤ＳＣ−１
　　０．０６ｇのＤＯＰ掃去剤ＳＣ−２
　　０．１２ｇのＴＣＰ
層４：（緑−感性層）
　　０．２ｇのＡｇＮＯ３から調製される緑−感性ハロゲン化銀乳剤ＥｍＧ１（９９．９
　　モル％クロリド、０．１モル％ブロミド、平均粒径０．４８μｍ）
　　１．１０ｇのゼラチン
　　０．０５ｇのマゼンタカプラーＰＰ−１
　　０．１０ｇのマゼンタカプラーＰＰ−２
　　０．１５ｇの安定剤ＳＴ−５
　　０．２０ｇの安定剤ＳＴ−６
　　０．４０ｇのＴＣＰ
層５：（ＵＶ保護層）
　　１．０５ｇのゼラチン
　　０．３５ｇのＵＶ吸収剤ＵＶ−１
　　０．１０ｇのＵＶ吸収剤ＵＶ−２
　　０．０５ｇのＵＶ吸収剤ＵＶ−３
　　０．０６ｇのＤＯＰ掃去剤ＳＣ−１
　　０．０６ｇのＤＯＰ掃去剤ＳＣ−２
　　０．２５ｇのＴＣＰ
層６：（赤−感性層）
　　０．２８ｇのＡｇＮＯ３から調製される赤−感性ハロゲン化銀乳剤ＥｍＲ１（９９．
　　７モル％クロリド、０．３モル％ブロミド、平均粒径０．４８μｍ）
　　１．００ｇのゼラチン
　　０．４０ｇの表１に従うシアンカプラー
　　０．２０ｇのＴＣＰ
　　０．２０ｇのフタル酸ジブチル
層７：（ＵＶ保護層）
　　１．０５ｇのゼラチン
　　０．３５ｇのＵＶ吸収剤ＵＶ−１
　　０．１０ｇのＵＶ吸収剤ＵＶ−２
　　０．０５ｇのＵＶ吸収剤ＵＶ−３
　　０．１５ｇのＴＣＰ
層８：（保護層）
　　０．９０ｇのゼラチン
　　０．０５ｇの光学的増白剤Ｗ−１
　　０．０７ｇのポリビニルピロリドン
　　１．２０ｍｌのシリコーン油
　　２．５０ｍｇのポリメチルメタクリレートスペーサー、平均粒度０．８μｍ
　　０．３０ｇの瞬間硬膜剤Ｈ−１
　他の層構造はシアン乳剤ＥｍＲ１〜ＥｍＲ５に関して及びシアンカプラーに関して１０１と異なる。表１は、これらの層構造について行なわれた下記に記載する試験の結果をまとめている。
アナログ露出
　０．１／段階の濃度目盛りを有する目盛り付グレーウェッジ下で、ハロゲラランプからの一定の量の光を用いて試料を４０ミリ秒間露出することにより、アナログ露出後の写真性を決定した。
レーザー露出
　以下のレーザーフィルムレコーダーを用いることにより、レーザー露出後の写真性を決定した：
赤レーザー：６８３ｎｍの波長を有するレーザーダイオード
緑レーザー：アルゴンガスレーザー、５１４ｎｍ
青レーザー：アルゴンガスレーザー、４５８ｎｍ
光学的解像度：４００ｄｐｉ
画素露出時間：１３１ナノ秒
生ずるカラーレベル：チャンネル当たり２５６
　最初に試料の１つの領域を、記載した露出時間（１３１ナノ秒）において光度Ｉを用い、処理（下記を参照されたい）後の濃度Ｄが約０．６（Ｘ−Ｒｉｔｅ　ステータスＡ測定に従い）であるように露出する。次いで光量の対数ｌｏｇＩ．ｔが前の段階のそれより０．１低いか又は０．１高いように光度Ｉを下げるか又は上げる。合計で２９段階が露出されてしまうまで操作を続ける。最低段階はゼロの光度に対応する。
選択的露出
　赤フィルターを介し、グレーウェッジ下で０．０４ミリ秒の露出時間、材料の試料を露出することにより、シアン色再現を決定した。
化学処理
　すべての試料を以下の通りに処理した。
ａ）カラー現像液、４５秒、３５℃
　トリエタノールアミン　　　　　　　　　　　　　　　　　　９．０ｇ
　Ｎ，Ｎ−ジエチルヒドロキシルアミン　　　　　　　　　　　４．０ｇ
　ジエチレングリコール　　　　　　　　　　　　　　　　　　０．０５ｇ
　３−メチル−４−アミノ−Ｎ−エチル−Ｎ−メタン−
　スルホンアミドエチルアニリンサルフェート　　　　　　　　５．０ｇ
　亜硫酸カリウム　　　　　　　　　　　　　　　　　　　　　０．２ｇ
　トリエチレングリコール　　　　　　　　　　　　　　　　　０．０５ｇ
　炭酸カリウム　　　　　　　　　　　　　　　　　　　　　　２２ｇ
　水酸化カリウム　　　　　　　　　　　　　　　　　　　　　０．４ｇ
　エチレンジアミン四酢酸、二ナトリウム塩　　　　　　　　　２．２ｇ
　塩化カリウム　　　　　　　　　　　　　　　　　　　　　　２．５ｇ
　１，２−ジヒドロキシベンゼン−３，４，６−トリスルホン酸
　三ナトリウム塩　　　　　　　　　　　　　　　　　　　　　０．３ｇ
　水を用いて１０００ｍｌに補足；ｐＨ１０．０
ｂ）漂白／定着浴、４５秒、３５℃
　チオ硫酸アンモニウム　　　　　　　　　　　　　　　　　　７５ｇ
　亜硫酸水素ナトリウム　　　　　　　　　　　　　　　　　１３．５ｇ
　酢酸アンモニウム　　　　　　　　　　　　　　　　　　　　２．０ｇ
　エチレンジアミン四酢酸
　（鉄／アンモニウム塩）　　　　　　　　　　　　　　　　５７ｇ
　アンモニア、２５％　　　　　　　　　　　　　　　　　　　９．５ｇ
　酢酸を用いて１０００ｍｌに補足；ｐＨ５．５
ｃ）水洗、２分、３３℃
ｄ）乾燥
　アナログ露出及びレーザー露出の結果を以下のパラメーターにより記述する：
ガンマ値Ｇ１：重階調（ｈｅａｖｙ　ｇｒａｄａｔｉｏｎ）：は濃度Ｄ＝Ｄｍｉｎ＋０．１０を有する感度点（ｓｅｎｓｉｔｉｖｉｔｙ　ｐｏｉｎｔ）と濃度Ｄ＝Ｄｍｉｎ＋０．８５を有するカーブ点（ｃｕｒｖｅ　ｐｏｉｎｔ）の間の割線の勾配である。
ガンマ値Ｇ２：中階調（ｍｅｄｉｕｍ　ｇｒａｄａｔｉｏｎ）：は濃度Ｄ＝Ｄｍｉｎ＋０．８５を有する感度点と濃度Ｄ＝Ｄｍｉｎ＋１．６０を有するカーブ点の間の割線の勾配である。
ガンマ値Ｇ３：肩階調（ｓｈｏｕｌｄｅｒ　ｇｒａｄａｔｉｏｎ）：は濃度Ｄ＝Ｄｍｉｎ＋１．６０を有する感度点と濃度Ｄ＝Ｄｍｉｎ＋２．１５を有するカーブ点の間の割線の勾配である。
潜像挙動
　層構造からの未処理試料をセンシトメーターにおいてアナログ様式で露出する。５秒後及び５分後に、露出された試料を上記の方法で処理する。次いで約０．５の濃度を有するグレー領域のシアン色濃度を測定する。露出と処理の間の待ち時間の関数としての濃度における変化は、材料の潜像挙動に対応する。
【００８９】
　実施例１で以下の化合物が用いられる：
【００９０】
【化９】
2004046219.tif 000024
【００９１】
【化１０】
2004046219.tif 000025
【００９２】
【化１１】
2004046219.tif 000026
【００９３】
【化１２】
2004046219.tif 000027
【００９４】
【表１５】
2004046219.tif 000028
【００９５】
　アナログ露出の場合、Ｇ１に関する呼称値は１．７〜１．９である。表１からわかる通り、この値は本発明に従う量のイリジウムを用いて初めて達成される。
【００９６】
　アナログ露出に関して表１に示されるＧ２／Ｇ１比は、カラーネガティブフィルムからのプリントにおいて詳細の良好な再現が得られるべき場合、１．５〜２．０の値を呈していなければならない。表１に従うと、この必要条件も本発明に従う量のイリジウムを用いて初めて満たされる。
【００９７】
　１３１ナノ秒の画素露出時間を用いるレーザー露出の後と４０ミリ秒の領域露出時間（ａｒｅａ　ｅｘｐｏｓｕｒｅ　ｔｉｍｅ）を用いるアナログ露出の後のＧ２値の比較は、比較構造の階調相反則不軌を明らかにする。これらの値の間の差が小さいほど、アナログ露出とレーザー露出の間の階調における差が小さい。差が小さいときのみに同じプリント材料をアナログ露出及び走査露出の両方に用いることができる。イリジウムの量が増加するとともに差が減少し、本発明に従うカプラーを用いると差はさらに（ｅｖｅｎ）完全に取り除かれることが表１から明らかである。
【００９８】
　レーザー露出の場合、ブルーミングによって画質が損なわれないように、可能な最高のＧ３値が必要である。驚くべきことに、本発明に従うシアンカプラーと一緒に本発明に従うＩｒ−ドープト乳剤を用いて初めて、レーザー露出にとって必要な非常に高いＧ３値を達成することができる。
【００９９】
　本発明に従うカプラーと本発明に従うイリジウムドーピングとの好ましい相互作用は、潜像安定性が考慮に入れられると特に明白である；表１における「潜像時間の後の濃度における変化」。これらの値が絶対項における０．０５濃度単位未満の場合のみに、短期間潜像安定性が満足され得る。それより高い値では、プリント挙動が露出操作及びそれに無関係な処理操作の間で経過する時間に過剰に依存する。イリジウムの量が増加するとともに潜像時間の後の濃度における変化は増加し、先行技術のカプラーを用いると少量のイリジウムを用いてさえそれは過剰である。優れた潜像安定性は、本発明に従うカプラー及び本発明に従うイリジウムの量の範囲を用いて初めて達成される。
【０１００】
　極めて簡潔には、乳剤中のイリジウムの量が多いほど、レーザー露出の後のＧ２及びＧ３がより急勾配である。同時に、これはレーザー露出とアナログ露出の間のＧ１及びＧ２値における差を減少させる。しかしながらこれらの利点は、本発明に従うカプラーと一緒の本発明に従うイリジウムの量の範囲において初めて利用され得、その結果としてアナログ露出とレーザー露出の両方に非常に適しており、且つ非常に優れた短期間潜像安定性により傑出した材料が得られる。